(57)【特許請求の範囲】
【請求項１】
ＭＩＭダイオード配列、および
一対の平行な基体およびその対の基体の間に配置されたネマチック液晶媒体であって、
ａ）式Ｉの１種またはそれ以上の化合物からなる成分Ａ：
【化１】
0003763540.tif 000036
（ここで
Ｒ1は炭素数１〜１５までのアルキル、アルコキシ、アルケニルオキシ、オキサアルキルあるいはアルケニル、
ＱはＣＦ2、ＯＣＦ2、ＯＣＦ2ＣＦ2あるいは単結合、
ＸはＦあるいはＣｌ、
Ｚ1及びＺ2はそれぞれ独立に−Ｃ≡Ｃ−、−ＣＨ2ＣＨ2−あるいは単結合、
【化２】
0003763540.tif 000037
Ｌ1、Ｌ2、Ｌ3、及びＬ4はそれぞれ独立にＨあるいはＦ、
ｍは０あるいは１である。）
および
ｂ）式ＩＩの１種またはそれ以上の化合物から成る成分Ｂ：
【化３】
0003763540.tif 000038
（ここで
Ｒ2はＲ1の意味であり、
Ｒ3はＲ1の意味であり、
Ｚ3およびＺ4はそれぞれ独立して−ＣＯ−Ｏ−、−ＣＨ2−Ｏ−、−Ｃ≡Ｃ−、あるいは単結合、
【化４】
0003763540.tif 000039
について示した意味であり、
ｎは０または１である。）
を含有し、
２．６〜４．０のΔε、および４．２以上のε⊥値を有するネマチック液晶媒体
から構成されているＭＩＭ液晶ディスプレイ。
【請求項２】
前記ネマチック液晶媒体が３．０から４．０の誘電異方性Δεを示すことを特徴とする請求項１記載のＭＩＭ液晶ディスプレイ。
【請求項３】
前記ネマチック液晶媒体のε⊥が４．５以上である請求項１または２記載のＭＩＭ液晶ディスプレイ。
【請求項４】
前記ネマチック液晶媒体のε⊥が５．０以上である請求項１または２記載のＭＩＭ液晶ディスプレイ。
【請求項５】
前記ネマチック液晶媒体が８５℃以上の透明点を示すことを特徴とする請求項１〜４のいずれかに記載のＭＩＭ液晶ディスプレイ。
【請求項６】
式Ｉの化合物はＩａからＩｉの化合物からなるグループから選択されたことを特徴とする請求項１〜５のいずれかに記載のＭＩＭ液晶ディスプレイ。
【化５】
0003763540.tif 000040
【請求項７】
式ＩＩの化合物が式ＩＩａからＩＩｄからなるグループから選択されていることを特徴とする請求項１〜６のいずれかに記載のＭＩＭ液晶ディスプレイ。
【化６】
0003763540.tif 000041
【請求項８】
請求項１〜７のいずれか１項に定義された組成物から成るＭＩＭ液晶ディスプレイ用ネマチック液晶媒体。
【発明の詳細な説明】
本発明はＭＩＭ（金属ー絶縁体ー金属ダイオードアドレスドマトリクス）液晶デイスプレイに関係し、さらにこのデイスプレイのなかで使用されているネマチック液晶媒体に関係する。
このような物質の光学的な特性が印加電圧によって影響を受けるので、液晶は特にデイスプレイデバイス中の誘電体として使用される。液晶に基いた電気光学デバイスは当業者には特に公知であって、種々の効果に基いている。このタイプのデバイスは例えばダイナミックスキャッタリングを有するセル、ＤＡＰ（整列相の変形）セル、ゲスト／ホストセル、ねじれネマチック構造を持つＴＮセル、ＳＴＮ（スーパーねじれネマチック）セル、ＳＢＥ（スーパー複屈折効果）セル、およびＯＭＩ（オプチカルモード干渉）セルである。最も一般的なデイスプレイデバイスはシャットーヘルフリチ（Schadt-Helfrich）効果に基いており、ねじれネマチック構造を持っている。
液晶材料は良好な化学的および熱的安定性を有していなければならず、電場および電磁波照射に対しても良好な安定性を有していなければならない。更に、液晶素材はセル中では低い粘性を有していなければならなく、短いアドレス時間、低い閾電圧および高いコントラストを示さなければならない。更に、液晶材料は、例えば、上記のセルのための妥当なメゾフェーズ、通常の操作温度、すなわち室温以上および以下の出来るだけ広い範囲内でネマチックあるいはコレステリックメゾフェーズを有すべきである。液晶は通常は複数成分の混合物として使用されるので、成分は容易に混合可能であることが重要である。電導性、誘電異方性および光学異方性のような他の特性はセルのタイプおよび利用分野に応じて種々の要求条件に合致していなければならない。例えば、ねじれネマチック構造を有するセル用の素材は正の誘電異方性、低い誘電率を持っているべきである。
例えば、個々の画像点をスイッチニグするためのインテグレーテド非線形素子を含むマトリックス液晶デイスプレイ（ＭＬＣデイスプレイ）用に設計された媒体は高い正の誘電異方性、広いネマチックフェーズ、比較的低い複屈折、極めて高い比抵抗、抵抗の良好なＵＶ安定性および温度安定性、および低い蒸気圧を有する媒体である。
このタイプのＭＩＭデイスプレイ［Ｊ．Ｇ．シモンズ（Simmons）、フィジカル  レビュー（Phys.Rev.）１５５巻、３号、６５７−６０頁  Ｋ．ニワ（Niwa）等、ＳＩＤ８４ダイジェスト、３０４−７、１９８４年６月］はＴＶ利用（例えば、ポケットＴＶセット）用に、コンピューター利用（ラップトップ）、自動車および航空機構造内の高度情報デイスプレイ用には特に妥当である。コントラストの視角依存性および点滅時間に関する問題に追加して、液晶マトリックス混合物の不適当な比抵抗によって、問題がＭＩＭデイスプレイに現われる。抵抗が減少するにつれて、ＭＩＭデイスプレイのコントラストが悪化し、しかも「アフターイメージ  エリミネーション（after image elimination）」が発生するかもしれない。液晶混合物の比抵抗は一般的にはデイスプレイの内部表面との相互作用によってＭＩＭデイスプレイの寿命に亙って減少するので、高い（初期の）抵抗は承認可能なサービス寿命を与えるためには極めて重要である。
特に、低電圧混合物の場合には、極めて高い比抵抗に到達することは今迄は不可能であった。更に比抵抗は温度上昇と共におよび加熱後におよび／またはＵＶ照射後に出来るだけ少なく増大することも重要である。先行技術のＭＩＭデイスプレイは現在の要求を満足させていない。
大多数の走査電極を有するＭＩＭダイオードアドレスされたマトリックス液晶デイスプレイパネルを製造する際の深刻な問題はＭＩＭダイオードに平行である迷容量を減少させることである。この容量がＭＩＭダイオードでアドレスされるには画素の容量と比較してあまりにも大きいならば、より高いアドレス電圧が要求される。更に画素が非選択状態にある間に画素を越えて電圧を一定に保つためには、ＭＩＭダイオードの容量は画素の容量に比較して小さくなければならない。そうでなければ、多くの画素が同一の電極内で結合されているので、非選択走査線の画素を越えて希望しない電圧が掛けられるであろう。
この問題の可能な一つの解決方法は特別のサンドイッチ構造いわゆる「ラテラルＭＩＭダイオード」［Ｓ．モロズミ（Morozumi）等、ジャパン  デイスプレイ（Japan Display，８３，４０４−４０７頁、１９８３）を使用することである。
この問題の解決のための他のアプローチは比較的高い容量を持つ液晶性媒体の使用である。
実用的な使用に必要とする複屈折および相範囲（例えば、透明点  ≧７０°）のための値を有する液晶性媒体を合成することは今までに可能であったが、しかし極端な条件下（例えばＵＶ曝光後に）での保持率のために約９８％の値にその値を保持するならば、液晶性媒体の比較的低い容量を持つ液晶性媒体のみを合成することが可能であった。
従って、これらの欠点を持たない、あるいは極めて僅かしか持たない極めて高い比抵抗、高い容量および同時に広い操作温度範囲、短いスイッチング時間、低い閾電圧のＭＩＭデイスプレイのための大いなる要求が続いている。
ＴＮ（Schadt-Helfrich）セルには、セル中での以下の利点を促進する媒体が望まれる。
拡大したネマチック相範囲（特に、低温にまで）
極端な低温（屋外使用、自動車、航空電子工学）でのスイッチング能力
ＵＶ放射に対して増大した安定性（長寿命）
先行技術から入手できる媒体は、他のパラメターを同時に維持しながら、これらの有利さを達成することは不可能にしている。
本発明は上記の欠点を持たない、あるいは僅かにしか持っていない、しかも好ましくは同時に極めて高い比抵抗および低い閾電圧を持っている媒体を、特にこのタイプのＭＩＭデイスプレイ用の媒体を提供することが目的である。
この目的は本発明による媒体がデイスプレイの中で使用されたならば、達成されることが見出された。
本発明はＭＩＭ液晶デイスプレイに関係し、以下の構成から成っている。
・ＭＩＭダイオード配列
・一対の平行な基体およびその対の基体の間に配置されたネマチック液晶、その特徴とするところはネマチック液晶性媒体が以下のａ）及びｂ）に基いており、
ａ）  式Ｉの１種または多種の化合物から成る成分Ａ
0003763540.tif 000002
ここで
Ｒ1は炭素数１〜１５までのアルキル、アルコキシ、アルケニルオキシ、オキサアルキルあるいはアルケニル、
ＱはＣＦ2、ＯＣＦ2、ＯＣＦ2ＣＦ2あるいは単結合、
ＸはＦあるいはＣｌ、
Ｚ1及びＺ2はそれぞれ独立に−Ｃ≡Ｃ−、−ＣＨ2ＣＨ2−あるいは単結合、
0003763540.tif 000003
Ｌ1、Ｌ2、Ｌ3、及びＬ4はそれぞれ独立にＨあるいはＦ、
ｍは０あるいは１、
ｂ）  式ＩＩの１種またはそれ以上の化合物から成る成分Ｂ、
0003763540.tif 000004
ここで
Ｒ2はＲ1の意味であり、
Ｒ3はＲ1またはＸ−Ｑの意味であり、
Ｚ3およびＺ4はそれぞれ独立して−ＣＯ−Ｏ−，−ＣＨ2−Ｏ−、−Ｃ≡Ｃ−、あるいは単結合、
0003763540.tif 000005
について示した意味であり、
ｎは０または１である。
本発明は上記の組成のネマチック液晶媒体に関する。
本発明による液晶ＭＩＭデイスプレイは利用するパラメター寛容度の重要な拡大を容易にしている。
透明点、低温での粘性、熱的安定性及びＵＶ安定性、誘電異方性あるいは閾電圧の到達可能組合せは先行技術からの以前の素材に比してはるかに優れている。
高い透明点、−４０℃でのネマチック相および中程度のΔε、ε⊥の高い値の要求は以前には不十分な程度にしか達成されなかった。そのような系が例えば、匹敵可能な透明点ＺＬ１−４１６３および比較的好ましい粘性を持っているにもかかわらず、これらの系は電圧減衰の時定数および温度湿度テスト用の電流の安定性に関しては十分な特性示していない。
他の混合系は同等程度の粘性およびΔεの値を持ち、しかし、６０℃の領域内に透明点を持っているに過ぎない。
本発明による液晶混合物は低温での低粘性（−２０℃で≦６００、好ましくは≦５５０ｍｍ2／ｓ，−３０℃で≦１８００、好ましくは≦１７００ｍｍ2／ｓ）同時に長さ方向の分子軸に垂直な誘電定数ε⊥≧４．５、好ましくは≧５．０、透明点６５°以上、好ましくは８５°以上、高い比抵抗値に到達することを可能としており、このことは優れたＭＩＭデイスプレイが達成されたことを示している。
改めて言う必要もないが、本発明による混合物成分の妥当な選択が高い閾電圧で達成される高い透明点（例えば、９０°以上）あるいは低閾電圧で達成される低い透明点を与えることになり、一方他の有利な点はそのまま維持されている。本発明によるＭＩＭデイスプレイは好ましくはグーチおよびタリ−の第一透過ミニマム［Ｃ．Ｈ．Ｇｏｏｃｈ及びＨ．Ａ．Ｔａｒｒｙ、エレクトロン  レター（Electron. Lett.１０，２−４，１９７４，上記の著者、アプライド  フィジクス（Appl. Phys. ）巻８、１５７５−１５８４、１９７５］の中で作動しており、この場合には、第２のミニマム中の低い誘電異方性が、例えば特性線の高い勾配および同種のデイスプレイと同じ閾電圧でのコントラストの低い角度依存性（ドイツ特性30 22 818）のような特に好ましい電気光学特性に加えて十分である。発明としてのＭＩＭデイスプレイの光路ｄ・Δｎは０．３５と０．５の間にあり、好ましくは０．３５と０．４５の間にある。このことはシアノ化合物を使うよりも本発明による混合物を使って、第１のミニマム中に達成される高い比抵抗を有意に与えることを示している。当業者は個々の化合物およびその重量比の妥当な選択によってＭＩＭデイスプレイの予め設定したセル厚さに必要な複屈折を生み出すための単純な通常の方法を使用することができる。
２０℃での粘性は好ましくは≦２５ｍＰａ．ｓ．である。ネマチック相の範囲は好ましくは少くとも９０°であり、特に少なくとも１１０°である。この範囲は好ましくは少なくとも−３０°から＋８０°に拡張する。
「容量保持率（capacity holding ratio）（ＨＲ）」の測定は［Ｓ．マツモト（Matsumoto）等、Liquid Crystals（液晶）５，１３２０（１９８９）；Ｋ．ニワ（Niwa）等，会議録ＳＩＤ会議（Proc. SID Conference），サンフランシスコ（San Francisco）１９８４年６月，３０４頁（１９８４），Ｇ．ウエーバー（Weber）等，Liquid Crystals（液晶）５，１３８１（１９８９）］は以下のことを示した。式Ｉの化合物を含有する本発明による混合物は式Ｉの化合物を式４のシアノフェニルシクロヘキサンに置換した類似の混合物が示すよりも温度の上昇に伴ってＨＲがかなりより小さく減少することを示している。
0003763540.tif 000006
本発明による混合物のＵＶ安定性もかなり良く、すなわちこれら混合物はＵＶ光に曝光したときにかなり小さいＨＲの減少を示している。
達成された閾電圧Ｖ10/0/20は一般的には≦２．８５ボルトであり、好ましくは２．１から２．８の範囲内にある。
本発明による媒体は好しくは式Ｉの複数（好しくは２種あるいはそれ以上）の化合物に基いており、すなわちこれらの化合物の比が≧２５％，好しくは≧４０％である。
式ＩおよびＩＩの個々の化合物および本発明による媒体のなかで使用されうるこれら化合物の従属式は公知あるいは公知の化合物に類似の方法で合成できる。
好ましい実施態様は以下の通り示す。
・ＩａからＩｉの一般式からなるグループから選択された１種またはそれ以上の化合物を含有する媒体
0003763540.tif 000007
ＩＩａからＩＩｄの一般式からなるグループから選択された１種またはそれ以上の化合物を含有する媒体
0003763540.tif 000008
式ＩおよびＩＩの化合物をかなり少量の割合で通常の液晶材料と混合した場合においてもアドレス時間および低閾電圧に顕著な改良が認められ、しかも同時に低いスメクチックーネマチック転移温度を持つ幅の広いネマチック相を観測することが見出された。
用語「アルキル」は炭素数１−７原子を有する直鎖および分枝アルキル基をカバーし、特に直鎖の基、メチル、エチル、プロピル、ブチル、ペンチルヘキシル、ヘプチル、オクチル、ノニル、デシルをカバーしている。炭素原子２−５を有する基が一般的に好ましい。用語「アルケニル」は炭素数２−７原子を有する直鎖および分枝アルケニル基をカバーし、特に直鎖の基をカバーしている。好ましいアルケニル基はＣ2−Ｃ7−１Ｅーアルケニル、Ｃ4−Ｃ7−３Ｅーアルケニル、Ｃ5−Ｃ7−４ーアルケニル、Ｃ6−Ｃ7−５ーアルケニル、Ｃ7−６ーアルケニル、特にＣ2−Ｃ7−１Ｅーアルケニル、Ｃ4−Ｃ7−３Ｅーアルケニル、Ｃ5−Ｃ7−４ーアルケニルである。好ましいアルケニル基の例はビニル、１Ｅ−プロペニル、１Ｅ−ブテニル、１Ｅ−ペンテニル、１Ｅ−ヘキセニル、１Ｅ−ヘプテニル、３−ブテニル、３Ｅ−ペンテニル、３Ｅ−ヘキセニル、３Ｅ−ヘプテニル、４−ペンテニル、４Ｚ−ヘキセニル、４Ｅ−ヘキセニル、４Ｚ−ヘプテニル、５−ヘキセニル、６ヘプテニルなどである。炭素原子５までを有する基が一般的に好ましい。
0003763540.tif 000009
の意味を適宜選択することによってアドレス時間、閾電圧、透過特性線などを希望するように変更することができる。例えば、１Ｅ−アルケニル基、３Ｅ−アルケニル基、２Ｅ−アルケニルオキシ基等はアルキルおよびアルコキシ基に比較して、一般的により短いアドレス時間、改善されたネマチック傾向および弾性係数ｋ33（曲げ）とｋ11（広がり）間のより高い比を示している。４−アルケニル基、３−アルケニル基等は一般的にアルキル及びアルコキシ基と比較してより低い閾電圧およびより低いｋ33／ｋ11値を示している。Ｚ1およびＺ2の中の−ＣＨ2ＣＨ2−基は単純な共有結合に比較して、一般的により高いｋ33／ｋ11値になる。高いｋ33／ｋ11値は例えばＭＩＭセルのなかでより平坦な透過特性線を示している。
式ＩおよびＩＩの化合物の最適混合比は実質的には希望する特性によって、式ＩおよびＩＩの化合物の選択によって、存在する可能性のある他の化合物の選択によって変動する。上記の範囲内での適当な混合比はその場合その場合で容易に決定することができる。
本発明による混合物中の式ＩからＩＩの化合物の全量は決定的ではない。従ってその混合物は他の特性を最適化するために、１種またはそれ以上の他の成分を含有していてもよい。しかしながら、アドレス時間および閾電圧について観測された効果は一般的には式ＩからＩＩの化合物の全濃度が高くなるほど大きくなる。
特に好ましい実施態様では、本発明による媒体はＱ−ＸがＣＦ3、−ＯＣＦ3、あるいはＯＣＨＦ2である式Ｉの化合物を含有している。Ｑ−ＸがＦである式の化合物に伴う好ましい相乗効果は特に有利な特性になって現われる。
本発明による媒体は−１．５から＋１．５の誘電異方性を持つ一般式ＩＩＩの１種またはそれ以上の化合物から成る成分Ｃを含有していてもよい。
0003763540.tif 000010
このなかで
Ｒ4およびＲ5は各々、お互いに独立であって、炭素原子が９までのｎ−アルキル、ｎ−アルコキシ、ω−フルオロアルキル、あるいはｎ−アルケニルであり、
環Ａ1、Ａ2およびＡ3は各々、お互いに独立であって、１，４−フェニレン、２−あるいは３−フルオロ−１，４−フェニレン、トランス−１，４−シクロヘキシレン、あるいは１，４−シクロヘキセニレンであり、
Ｚ1およびＺ2は各々、お互いに独立であって、−ＣＨ2ＣＨ2−、−Ｃ≡Ｃ−、−ＣＯ−Ｏ−、−Ｏ−ＣＯ−あるいは単結合であり、
ｍは０、１あるいは２である。
成分Ｃは好ましくはＩＩＩ１からＩＩＩ７までから成るグループから選択された１種以上の化合物を含有する。
0003763540.tif 000011
この中でＲ4およびＲ5は式ＩＩＩで定義された通りである。
成分Ａは好ましくは追加としてＩＩＩ８からＩＩＩ２０までから成るグループから選択された１種またはそれ以上の化合物を含んでいる。
0003763540.tif 000012
この中でＲ4およびＲ5は式ＩＩＩの下で定義された通りであり、ＩＩＩ８からＩＩＩ１７までの１，４−フェニレン基は各々、お互いに独立しており、弗素のモノ置換あるいは多置換であってもよい。
更に、成分Ｃは好ましくは追加としてＩＩＩ２１からＩＩＩ２５までから成るグループから選択された１種またはそれ以上の化合物を含有している。
0003763540.tif 000013
この中でＲ4およびＲ5は式ＩＩＩで定義された通りであり、ＩＩＩ２１からＩＩＩ２５までの１，４−フェニレン基は各々、お互いに独立しており、弗素のモノ置換あるいは多置換であってもよい。
最終的にはこのタイプの好ましい混合物は成分ＣがＩＩＩ２６からＩＩＩ２７までから成るグループから選択された１種またはそれ以上の化合物を含有しているような混合物である。
0003763540.tif 000014
ここではＣrＨ2r+1は炭素原子を７まで持つ直鎖のアルキル基である。
ある場合には化合物
0003763540.tif 000015
の添加はスメクチック相を抑制するためには有利であることが判明した。しかしこのことは比抵抗を減少させたかも知れない。
この中でＲ4およびＲ5は式ＩＩＩで定義された通りであり、Ｚ0は単結合、
0003763540.tif 000016
である。
利用のための理想的なパラメーター結合に達するためには、当業者はこれらの化合物を添加するか否か、またそうであるならばどの位の量添加するかを容易に決定することができる。通常は１５％以下であり、特に５−１０％が利用される。
正の誘電異方性を有する極性分子のタイプと量はそれ自身決定的ではない。当業者は公知の及び多くの場合に市場で入手できる成分および基本的な混合物の広い範囲から妥当な素材を選択するために単純な通常の実験を利用することができる。本発明による媒体の成分Ａは好ましくは式Ｉ’の化合物に加えて、式Ｉの１種またはそれ以上の化合物を含有している。
0003763540.tif 000017
この中でＺ1，Ｚ2およびｍは式Ｉで定義した通りであり、Ｑ1及びＱ2は各々、おたがいに独立しており、１，４−フェニレン、トランス−１，４−シクロヘキシレンあるいは３−フルオロ−１，４−フェニレン、であり、基Ｑ1およびＱ2の一方はトランス−１，３−ジオキサン−２，５−ジイル、ピリミジン−２，５−ジイル、ピリヂン−２，５−ジイルあるいは１，４−シクロヘキセニレンいずれかである。
Ｒ0はｎ−アルキル、ｎ−アルケニル、ｎ−アルコキシあるいはｎ−オキサアルキルであり、それぞれの場合に９までの炭素原子を有しており、ＹはＨあるいはＦであり、Ｘ’はＣＮ、ハロゲン、ＣＦ3、ＯＣＦ3あるいはＯＣＨＦ2である。
好ましい実施態様では、ＭＩＭ利用のための本発明による媒体はＸ’がＣＮである式Ｉ’の化合物に基いている。改めて申すまでもないが、式Ｉ’の他の化合物（Ｘ’≠ＣＮ）のより多いあるいはより少ない割合も可能である。ＭＩＭ利用には、本発明による媒体は好ましくは式Ｉ’のニトリル約１０％までのみ含有している（しかし、好ましくは式Ｉ’がニトリルでなく、ただし、そのかわりにＸ’がハロゲン、ＣＦ3，ＯＣＦ3またはＯＣＨＦ2である式Ｉ’の化合物）。これらの媒体は好ましくは式Ｉ、Ｉ’およびＩＩの化合物に基いている。
本発明による媒体の成分Ｂは好しくは次式の構造要素を持つ１種またはそれ以上の化合物を含有していて、
0003763540.tif 000018
好ましくは式ＩＶの化合物
0003763540.tif 000019
この中でＲ6およびＲ7はＲ4およびＲ5と同一の意味を有し、Ｚ3およびＺ4は式ＩＩに与えた意味を有し、
0003763540.tif 000020
と同一の意味を有し、ｒとｓは互いに独立であり、０，１，２，あるいは３であり、ｒとｓの合計は少なくとも１である。
好ましい実施態様では本発明による媒体は式ＩＶの化合物に基いている。ＭＩＭ利用には、本発明による媒体は好ましくは式ＩＶの化合物約１０％迄のみを含有している。
偏光子、電極ベースプレートおよび表面処理付き電極からの本発明によるＭＩＭデイスプレイの構造はこのタイプのデイスプレイに普通の構造に一致している。用語「ここの普通の構造」は広く描かれており、しかもＭＩＭデイスプレイ、特に横方向ＭＩＭの誘導品、変形品全てをカバーする。
本発明によるデイスプレイおよびねじれネマチックセルに基く今迄の通常のデイスプレイ間の基本的な相違点はしかしながら液晶層内での液晶パラメーターの選択である。
本発明によって使用される液晶混合物はそれ自身通常の方法で合成される。通常は、少ない量使用する成分の希望量を基本的な成分をなしている成分の中に、便利な方法としては温度を挙げて、溶解する。成分を、例えばアセトン、クロロフォルムあるいはメタノールに、有機溶媒に溶解した溶液を混合し、完全な混合後に、例えば蒸発によってふたたび溶媒を除くことも可能である。
該電体は当業者に公知の、しかも文献記載の他の添加剤を含有していても良い。例えば多色性の染料またはキーラルドーピング剤０−１５％を添加しても良い。
Ｃは結晶性相、Ｓはスメクチック相、ＳBはスメクチックＢ相、Ｎはネマチック相およびＩは等方性の相を示しているである。
Ｖ10は１０％の透過（プレート面には垂直な視角）のための電圧を示している。Ｖ10値の２．５倍に対応する操作電圧で、ｔonはスイッチオン時間を、ｔoffはスイッチオフ時間を示している。Δｎは光学異方性を示し、ｎ0は屈折率を示している。Δεは誘電異方性Δε＝ε‖−ε⊥、ここでε‖は長さ方向の分子軸に平行な誘電定数を、ε⊥は長さ方向の分子軸に直角な誘電定数を示している。電気光学的データは、特に記載しない限り、２０℃での第１のミニマム（すなわちｄ・Δｎ値が０．５において）でのＴＮセル中で測定された。
以下の実施例は発明を説明することを目的とするものであって、制限を示すものではない。上記及び下記では全ての温度は℃で示されており、百分率は重量パーセントである。
本利用および以下の実施例では、液晶化合物の構造は略成語で示し、以下の表ＡおよびＢに即して生ずる化学式に変換する。表ＡおよびＢのなかに示す構造は発明になるネマチック媒体の好ましい成分である。すべての基ＣnＨ2n+1は炭素原子数ｎあるいはｍを含有する直鎖アルキル基である。表Ｂの中のコーデイングは自明である。表Ａでは基本構造の略成語のみが示されている。個々の場合には、基本構造のための略成語には置換基Ｒ1、Ｒ2、Ｌ1、Ｌ2、Ｌ3用のコードがハイホンで分離されて、続いている。
0003763540.tif 000021
0003763540.tif 000022
0003763540.tif 000023
0003763540.tif 000024
0003763540.tif 000025
0003763540.tif 000026
0003763540.tif 000027
実施例１
0003763540.tif 000028
実施例２
0003763540.tif 000029
実施例３
0003763540.tif 000030
実施例４
0003763540.tif 000031
実施例５
0003763540.tif 000032
実施例６
0003763540.tif 000033
実施例７
0003763540.tif 000034
0003763540.tif 000035